(57)【要約】      （修正有）【課題】超低反射性の反射防止フィルムであって、視認性を低下させる反射光を低減させるのみならず、同時に、表示機器におけるニジムラやニュートンリングの発生を低減することよっても、表示装置の画像品位を向上させる効果を有する画像品位向上用機能フィルムを提供する。【解決手段】多層透明基材１１上の微小突起層１２に、微小突起が密接して配置され、隣接する微小突起の間隔が、反射防止を図る波長帯域の最短波長以下である、いわゆるモスアイ（ｍｏｔｈ  ｅｙｅ）構造の反射防止層を備える画像品位向上用機能フィルム１において、多層透明基材１１を構成する透明基材１１０のリタデーションを３０００ｎｍ以上とする。【選択図】図５
2014010316.tif 000002
【特許請求の範囲】
【請求項１】
複数の透明基材を積層してなる多層透明基材上に微小突起が密接して配置され、隣接する前記微小突起の間隔が、反射防止を図る波長帯域の最短波長以下である画像品位向上用機能フィルムにおいて、
前記多層透明基材を構成する前記透明基材は、３０００ｎｍ以上のリタデーションを有することを特徴とする画像品位向上用機能フィルム。
【請求項２】
前記多層透明基材の少なくとも一方の面に、一定のピッチで同一方向に配置されている導電層が形成されている請求項１に記載の画像品位向上用機能フィルム。
【請求項３】
前記透明基材は、面内において最も屈折率が大きい方向である遅相軸方向の屈折率（ｎｘ）と、前記遅相軸方向と直交する方向である進相軸方向の屈折率（ｎｙ）との差（ｎｘ−ｎｙ）が、０．０５以上である請求項１又は２に記載の画像品位向上用機能フィルム。
【請求項４】
前記透明基材は、ポリエステル系樹脂、ポリオレフィン系樹脂、（メタ）アクリル系樹脂、ポリウレタン系樹脂、ポリエーテルサルホン系樹脂、ポリカーボネート系樹脂、ポリスルホン系樹脂、ポリエーテル系樹脂、ポリエーテルケトン系樹脂、（メタ）アクロニトリル系樹脂、及び、シクロオレフィン系樹脂からなる群より選択されるいずれか１種の材料からなる請求項１から３のいずれかに記載の画像品位向上用機能フィルム。
【請求項５】
前記透明基材は、ポリエチレンテレフタレートである請求項４に記載の画像品位向上用機能フィルム。
【請求項６】
請求項１から５のいずれかに記載の画像品位向上用機能フィルムと、
タッチパネルユニットと、
画像表示パネルと、を備えた表示装置。
【請求項７】
前記画像表示パネルの出光面側に配置される偏光板を備え、
前記画像表示パネルは、液晶パネルである請求項６に記載の表示装置。
【請求項８】
前記偏光板の吸収軸と前記画像品位向上用機能フィルムの前記多層透明基材の遅相軸の方向とのなす角度が、０°±３０°又は９０°±３０°となるように配設されている請求項７に記載の表示装置。
【請求項９】
前記画像品位向上用機能フィルムが、前記偏光板の前記タッチパネルユニット側の面に積層されている請求項７又は８に記載の表示装置。
【請求項１０】
前記画像品位向上用機能フィルムが、前記タッチパネルユニットの裏面側に積層されている請求項６から９のいずれかに記載の表示装置。
【請求項１１】
前記画像品位向上用機能フィルムが、前記タッチパネルユニットの表面側に積層されている請求項６から９のいずれかに記載の表示装置。
前記画像品位向上用機能フィルムが、前記偏光板の前記タッチパネルユニット側の面に積層されている請求項７から９のいずれかに記載の表示装置。
【請求項１２】
透明基材上に、微小突起が密接して配置され、隣接する前記微小突起の間隔が、反射防止を図る波長帯域の最短波長以下である画像品位向上用機能フィルムと、
タッチパネルユニットと、
画像表示パネルと、を備えた表示装置であって、
該表示装置は、前記透明基材を含んで構成される機能層を更に備え、
前記画像品位向上用機能フィルム及び前記機能層を構成する前記透明基材は、いずれも３０００ｎｍ以上のリタデーションを有することを特徴とする表示装置。
【請求項１３】
前記機能層が、前記表示装置において、タッチパネルユニットの表示面側の最表面に配置されている保護フィルムである請求項１２に記載の表示装置。
【請求項１４】
前記機能層が、前記表示装置において、タッチパネルユニットの表示面側の最表面に配置されている飛散防止フィルムである請求項１２に記載の表示装置。
【発明の詳細な説明】
【技術分野】
【０００１】
本発明は、画像品位向上用機能フィルム及びそれを用いた表示装置に関する。
【背景技術】
【０００２】
テレビ、パーソナルコンピュータ、又はスマートフォン等、モニター画面に画像等を表示する表示機器においては、視認性を低下させる画面上からの反射光を低減させるために反射防止フィルムが配置されることが一般的である。
【０００３】
そのような反射防止フィルムとして、透明基材（透明フィルム）の表面に多数の微小突起を密接して配置することにより、反射防止を図る方法が提案されている（特許文献１〜３参照）。この方法は、いわゆるモスアイ（ｍｏｔｈ  ｅｙｅ（蛾の目））構造の原理を利用したものであり、入射光に対する屈折率を基板の厚み方向に連続的に変化させ、これにより屈折率の不連続界面を消失させて反射防止を図るものである。
【０００４】
この反射防止フィルムを構成するためには光線を透過可能な透明基材が必要である。この透明基材としては、基材の複屈折に起因して画面上に生じる色の異なるムラ（以下、「ニジムラ」とも言う）を低減させるために、複屈折の少ないトリアセチルセルロース（ＴＡＣ）に代表されるセルロースエステルからなるフィルムが一般的に用いられていた。しかし、セルロースエステルは一般的に高価であり、又、吸湿による寸法変化やカールの問題が残っている。
【０００５】
一方、表示装置内に配置する画像品位向上用の機能フィルムの基材として、ＴＡＣに替えて、より低コストで製造可能なポリエチレンテレフタレート（ＰＥＴ）等のポリエステルフィルムをニジムラの低減が可能な透明樹脂基材として利用する試みがなされている（特許文献４参照）。
【０００６】
ところが、最近においては、特にタッチパネルを備える表示機器において、単なるニジムラのみではなく、画面に指圧がかかったときに発生するニュートンリングと呼ばれる画像の乱れも問題視されるようになってきている。このニュートンリングの問題については、表示装置の構造上不可避の場合も多く、透明樹脂基材としてセルロースエステルフィルム、或いは特許文献４において開示されているポリエステルフィルムを用いた場合であっても、これを防ぐことはできない。
【０００７】
一方、コストダウンの要請と薄型化や小型化の流れが同時に進む昨今の表示装置をとりまく状況の中で、これ以上新たな機能強化層を配置することは好ましくはない場合が多く、効果的な改善手段が見出せずにいるのが現状であった。
【先行技術文献】
【特許文献】
【０００８】
【特許文献１】特開昭５０−７００４０号公報
【特許文献２】特表２００３−５３１９６２号公報
【特許文献３】特許第４６３２５８９号公報
【特許文献４】特開２０１０−２０４６３０号公報
【発明の概要】
【発明が解決しようとする課題】
【０００９】
本発明はこのような状況に鑑みてなされたものであり、超低反射性の反射防止フィルムであって、視認性を低下させる反射光を低減させるのみならず、同時に、表示機器におけるニジムラやニュートンリングの発生を低減することよっても、表示装置の画像品位を向上させる効果を有する画像品位向上用機能フィルムを提供することを目的とする。
【課題を解決するための手段】
【００１０】
本発明者は、上記課題を解決するために鋭意研究を重ね、モスアイ（ｍｏｔｈ  ｅｙｅ（蛾の目））構造を有する反射防止フィルムを、所定値以上のリタデーション値を有するポリエステルフィルムを複数積層してなる多層透明基材を用いて製造するとの着想に至り、本発明を完成するに至った。
【００１１】
具体的には、本発明では、以下のようなものを提供する。
【００１２】
（１）  複数の透明基材を積層してなる多層透明基材上に、微小突起が密接して配置され、隣接する前記微小突起の間隔が、反射防止を図る波長帯域の最短波長以下である画像品位向上用機能フィルムにおいて、前記多層透明基材を構成する前記透明基材は、３０００ｎｍ以上のリタデーションを有することを特徴とする。
【００１３】
（１）によれば、モスアイ構造によって反射光低減効果を奏し、及び、リタデーションが特定の範囲に限定された透明基材を積層した多層透明基材を用いることによって表示装置一般におけるニジムラの発生を高度に抑制することができる。更に、このモスアイ構造をタッチパネル下に配置することによって、タッチパネル方式の表示装置におけるニュートンリング防止の効果をも奏する。
【００１４】
（２）  （１）において、前記多層透明基材の少なくとも一方の面に、一定のピッチで同一方向に配置されている導電層が形成されている。
【００１５】
（２）によれば、一定のピッチで同一方向に配置されている導電層を備えることによって、この画像品位向上用機能フィルムをタッチパネルのセンサーフィルムとしての機能をも果たさせることができる。これをタッチパネル方式の表示装置に配置することによって、反射光、ニジムラ、ニュートンリングといった、タッチパネル方式の表示装置において画像等の表示品質を低下させる要因を、新たな部材を追加することなく低減することができる。
【００１６】
（３）  （１）又は（２）において、前記透明基材は、面内において最も屈折率が大きい方向である遅相軸方向の屈折率（ｎｘ）と、前記遅相軸方向と直交する方向である進相軸方向の屈折率（ｎｙ）との差（ｎｘ−ｎｙ）が、０．０５以上である。
【００１７】
（３）によれば、表示装置のニジムラの発生をより高度に抑制することができる。又、透明基材の膜厚を不要に大きくせずに好ましい膜厚の範囲内において、上述した所定のリタデーション値を得ることができる。
【００１８】
（４）  （１）から（３）のいずれかにおいて、前記透明基材は、ポリエステル系樹脂、ポリオレフィン系樹脂、（メタ）アクリル系樹脂、ポリウレタン系樹脂、ポリエーテルサルホン系樹脂、ポリカーボネート系樹脂、ポリスルホン系樹脂、ポリエーテル系樹脂、ポリエーテルケトン系樹脂、（メタ）アクロニトリル系樹脂、及び、シクロオレフィン系樹脂からなる群より選択されるいずれか１種の材料からなる。
【００１９】
（４）によれば、透明基材の好ましい光線透過性を保持しつつ、且つ、上述した所定のリタデーション値を得て、ニジムラの発生を十分に抑制することができる。
【００２０】
（５）  （１）から（４）のいずれかにおいて、前記透明基材は、ポリエチレンテレフタレートである。
【００２１】
（５）によれば、透明基材の好ましい光線透過性を保持しつつ、且つ、より好ましいリタデーション値を得て、ニジムラの発生を更に高度に抑制することができる。又、ポリエチレンテレフタレートは、耐熱性においても優れるため、画像品位向上用機能フィルムの製造及び加工に伴う加熱条件の選択の幅が広がる。
【００２２】
（６）  表示装置において、（１）から（５）のいずれかに記載の画像品位向上用機能フィルムと、タッチパネルユニットと、画像表示パネルと、を備える。
【００２３】
（６）によれば、反射光、ニジムラ、ニュートンリングといった、画像等の表示品質を低下させる要因を、低減させた表示装置を提供することができる。
【００２４】
（７）  （６）において、前記画像表示パネルの出光面側に配置される偏光板を備え、前記画像表示パネルは、液晶パネルである。
【００２５】
（７）によれば、反射光、ニジムラ、ニュートンリングといった、画像等の表示品質を低下させる要因を低減させた液晶ディスプレイ装置を提供することができる。
【００２６】
（８）  （７）において、前記偏光板の吸収軸と前記画像品位向上用機能フィルムの前記多層透明基材の遅相軸の方向とのなす角度が、０°±３０°又は９０°±３０°となるように配設されている。
【００２７】
（８）によれば、表示画像にニジムラが生じることを極めて高度に抑制することができる表示装置を提供することができる。
【００２８】
（９）  （７）又は（８）において、前記画像品位向上用機能フィルムが、前記偏光板の前記タッチパネルユニット側の面に積層されている。
【００２９】
（９）によれば、ニュートンリングの発生防止効果が顕著となる。
【００３０】
（１０）  （７）又は（８）において、前記画像品位向上用機能フィルムが、前記タッチパネルユニットの裏面側に積層されている。
【００３１】
（１０）によれば、タッチパネルユニットに直下に画像品位向上用機能フィルムを積層することにより、タッチパネル画面上における反射防止効果とニュートンリングの防止効果をバランスよく向上させ、又、同時に、特に導電層を備える画像品位向上用機能フィルムを用いることにより、画像品位向上用機能フィルムをタッチパネル用センサーフィルムとしても用いることができ、これにより必要な性能をより簡易な層構成で得ることができる。
【００３２】
（１１）  （６）から（１０）のいずれかにおいて、前記画像品位向上用機能フィルムが、前記タッチパネルユニットの表面側に積層されている。
【００３３】
（１１）によれば、タッチパネル画面上における、微小突起層１２による反射防止効果を最も効果的に発揮させて、タッチパネル装置１０の画像等の視認性を顕著に向上させることができる。
【００３４】
（１２）  透明基材上に、微小突起が密接して配置され、隣接する前記微小突起の間隔が、反射防止を図る波長帯域の最短波長以下である画像品位向上用機能フィルムと、タッチパネルユニットと、画像表示パネルと、を備えた表示装置において、該表示装置は、前記透明基材を含んで構成される機能層を更に備え、前記画像品位向上用機能フィルム及び前記機能層を構成する前記透明基材は、いずれも３０００ｎｍ以上のリタデーションを有する。
【００３５】
（１２）によれば、（６）と同様に、反射光、ニジムラ、ニュートンリングといった、画像等の表示品質を低下させる要因を、低減させた表示装置を提供することができる。
【００３６】
（１３）  （１２）において、前記機能層が、前記表示装置のタッチパネルユニットの表示面側の最表面に配置されている保護フィルムである。
【００３７】
（１３）によれば、（７）と同様に、反射光、ニジムラ、ニュートンリングといった、画像等の表示品質を低下させる要因を低減させた表示装置を提供することができ、又、そのような効果を保持したまま、表示装置における画像品位向上用機能フィルムを薄膜化することができる。
【００３８】
（１４）  （１２）において、前記機能層が、前記表示装置のタッチパネルユニットの表示面側の最表面に配置されている飛散防止フィルムである。
【００３９】
（１４）によれば、（７）と同様に、反射光、ニジムラ、ニュートンリングといった、画像等の表示品質を低下させる要因を低減させた表示装置を提供することができ、又、そのような効果を保持したまま、表示装置における画像品位向上用機能フィルムを薄膜化し、更に、画面等が破損した場合においてフィルムの密着と自身の延性による下部ガラス等の飛散による危険性、操作性の悪化を抑え、例えば、修理窓口に出すまでの間、当面の使用を可能にする事ができる。
【発明の効果】
【００４０】
本発明は、上述した構成からなるものであるため、超低反射性の画像品位向上用機能フィルムであって、視認性を低下させる反射光を低減させるのみならず、同時に、表示機器におけるニジムラやニュートンリングの発生を低減することよっても、表示装置の画像品位を向上させる効果を有する画像品位向上用機能フィルムを提供することができる。
【図面の簡単な説明】
【００４１】
【図１】本発明の一実施例である画像品位向上用機能フィルムを模式的に示す斜視図である。
【図２】本発明の他の実施例である電極を備える画像品位向上用機能フィルムを模式的に示す断面図である。
【図３】図１の画像品位向上用機能フィルムの製造工程を示す図である。
【図４】図１の画像品位向上用機能フィルムに係るロール版を示す図である。
【図５】本発明の画像品位向上用機能フィルムを備えるタッチパネル装置を模式的に示す断面図である。
【図６】本発明の画像品位向上用機能フィルムのタッチパネル装置における配置の一例を模式的に示す断面図である。
【発明を実施するための形態】
【００４２】
以下に、本発明を詳細に説明する。尚、本明細書においては、特別な記載がない限り、モノマー、オリゴマー、プレポリマー等の硬化性樹脂前駆体も「樹脂」と記載する。又、各図面は説明の便宜上、縦横の縮尺の比率を実物よりも増減してある。
【００４３】
＜画像品位向上用機能フィルム（第１実施形態）＞
図１は、本発明の第１実施形態に係る画像品位向上用機能フィルム１を示す図（概念斜視図）である。画像品位向上用機能フィルム１は、全体形状がフィルム形状により形成されている機能フィルムである。尚、画像品位向上用機能フィルムは、その形状を平坦なフィルム形状とする場合に限らず、平坦なシート形状、平板形状（相対的に厚みの薄い順に、フィルム、シート、板と呼称する）とすることもでき、又、平坦な形状に代えて、湾曲形状、立体形状を呈したフィルム形状、シート形状、板形状とすることもでき、用途に応じて適切な形状を適宜採用することができる。
【００４４】
図１に示すように、画像品位向上用機能フィルム１は、多層透明基材１１と、多層透明基材１１の表面に密接して配置された多数の微小突起からなる微小突起層１２を備える。
【００４５】
多層透明基材１１は、透明基材１１０ａ、１１０ｂ、１１０ｃ（以下、これらを総称して「透明基材１１０」とも言う）を複数積層してなる多層の透明樹脂基材である。多層透明基材１１を構成する透明基材１１０は、３０００ｎｍ以上のリタデーションを有する。多層透明基材１１を構成するために積層する透明基材の数は２枚以上の複数であればよく、特に層の数は限定されないが、必要な性能、好ましい厚さ、望ましいコスト等の観点から、一般的には、透明基材を２層から３層の範囲で積層した多層透明基材を好ましく用いることができる。それぞれの透明基材１１０は透明粘着層（図示せず）を介して積層することにより多層透明基材１１とすることができる。
【００４６】
尚、多層透明基材１１は、必要な光線透過性を維持できる範囲で、透明基材１１０以外のその他の層や部材が更にその層間に配置されているものであってもよい。
【００４７】
多層透明基材１１を構成する透明基材１１０のリタデーションが３０００ｎｍ未満であると、これらを複数（少なくとも２枚）重ねた場合であっても、表示装置の表示画像にニジムラが生じてしまう。一方、上記透明基材１１０のリタデーションの上限は特に限定されないが、３００００ｎｍ以下であることが好ましく、２００００ｎｍ程度であることよりが好ましい。３００００ｎｍを超えると、これ以上の表示画像のニジムラ改善効果の向上が見られず、又、膜厚が相当に厚くなるため好ましくない。
【００４８】
尚、画像品位向上用機能フィルムにおいてニジムラの発生を抑制するということ本発明の効果を奏するためには、例えば、前述のセルロースエステルの様な材料、又は、特殊な製法によるフィルムを用いて配置する透明基材のリタデーション範囲を制限する等の手段があったが、これらは前述のように製品自体が高価であり、また、材料強度についても種々の制限があり、タッチパネルの様な使用環境の一般用途に供するには適切ではなかった（ここで、使用に不適な透明基材のリタデーションの範囲は、本発明者らの研究の結果４００ｎｍ≦Ｒｅ＜３０００ｎｍである）。ニジムラの発生を抑制するための他の方法としては、６０００ｎｍ以上の高いリタデーションを有する単層の透明基材を配置してもよいが、そのような高いリタデーション値を有する基材は、汎用的なものではなく、調達或いは製造コストが嵩む点において好ましくない。画像品位向上用機能フィルム１は、リタデーション値の範囲が一般的な範囲である３０００ｎｍ以上の任意の範囲にある汎用的な透明基材を組合せて得ることができる多層透明基材を用いて製造でき、且つ、製造条件から基材単体の厚みを薄くする事ができるためタッチの検出感度を高める事ができる。又、これらの作用は、少なくとも２枚以上の積層によって十分な効果を奏するものである。以上より、汎用的な透明基材１１０等の組合せによって製造できる多層透明基材１１を用いた本発明の画像品位向上用機能フィルム１は、性能向上、コスト削減の両面において、好ましいものである。
【００４９】
尚、上記リタデーションとは、透明基材の面内において最も屈折率が大きい方向（遅相軸方向）の屈折率（ｎｘ）と、遅相軸方向と直交する方向（進相軸方向）の屈折率（ｎｙ）と、透明基材の厚み（ｄ）とにより、以下の式（数１）によって表わされるものである。又、上記リタデーションは、例えば、王子計測機器製ＫＯＢＲＡ−ＷＲによって測定（測定角０°、測定波長５４８．２ｎｍ）することができる。
【００５０】
（数１）
リタデーション（Ｒｅ）＝（ｎｘ−ｎｙ）×ｄ
【００５１】
本発明では、上記ｎｘ−ｎｙ（以下、Δｎとも表記する）は、０．０５以上であることが好ましい。上記Δｎが０．０５未満であると、充分なニジムラの抑制効果が得られないことがある。又、上述したリタデーション値を得るために必要な膜厚が厚くなるため、好ましくない。上記Δｎのより好ましい下限は０．０７である。
【００５２】
透明基材１１０を構成する材料としては、上述したリタデーションを充足するものであれば特に限定されないが、例えば、ポリエステル系樹脂、ポリオレフィン系樹脂、（メタ）アクリル系樹脂、ポリウレタン系樹脂、ポリエーテルサルホン系樹脂、ポリカーボネート系樹脂、ポリスルホン系樹脂、ポリエーテル系樹脂、ポリエーテルケトン系樹脂、（メタ）アクロニトリル系樹脂、及び、シクロオレフィン系樹脂からなる群より選択される１種が好適に用いられる。
【００５３】
又、透明基材１１０は、上記の中でも、ポリエチレンテレフタレート（ＰＥＴ）からなることが特に好ましい。ポリエチレンテレフタレートは汎用性が高く、入手が容易であるからである。又、ＰＥＴは、光線透過性、熱又は機械的特性に優れ、延伸加工によりリタデーションの制御が可能であり、固有複屈折が大きく、膜厚が薄くても比較的容易に大きなリタデーションが得られるからである。
【００５４】
更に、ＰＥＴは、加熱による熱収縮率が小さいため、加工処理時の加熱条件の制約が小さい。よって画像品位向上用機能フィルム１の製造方法の選択の自由度を高めることができる点においても好ましい。例えば、導電層１３の形成時に、熱硬化性樹脂をバインダーとして用いる印刷処理等であっても、広い加熱条件の下で採用することができる。これにより、導電性能に優れた導電層１３をより低コストで形成するための選択が可能となる。
【００５５】
透明基材１１０を得る方法としては、上述したリタデーションを充足する方法であれば特に限定されないが、例えば、材料がＰＥＴ等のポリエステルである場合、材料のポリエステルを溶融押出しして成形した未延伸ポリエステルを、ガラス転移温度以上の温度においてテンター等を用いて横延伸後、熱処理を施す方法が挙げられる。上記横延伸温度としては、８０〜１３０℃が好ましく、より好ましくは９０〜１２０℃である。又、横延伸倍率は２．５〜６．０倍が好ましく、より好ましくは３．０〜５．５倍である。上記横延伸倍率が６．０倍を超えると、得られるポリエステルからなる透明基材１１０の光線透過性が低下しやすくなり、延伸倍率が２．５倍未満であると、延伸張力も小さくなるため、得られる透明基材１１０の複屈折が小さくなり、リタデーションを３０００ｎｍ以上とできないことがある。
【００５６】
又、本発明においては、二軸延伸試験装置を用いて、上記未延伸ポリエステルの横延伸を上記条件で行った後、該横延伸に対する流れ方向の延伸（以下、「縦延伸」とも言う）を行ってもよい。この場合、上記縦延伸は、延伸倍率が２倍以下であることが好ましい。上記縦延伸の延伸倍率が２倍を超えると、Δｎの値を上述した好ましい範囲にできないことがある。又、上記熱処理時の処理温度はしては、１００〜２５０℃が好ましく、より好ましくは１８０〜２４５℃である。
【００５７】
上述した方法で形成した透明基材１１０のリタデーションを３０００ｎｍ以上に制御する方法としては、延伸倍率や延伸温度、形成する透明基材の膜厚を適宜設定する方法が挙げられる。具体的には、例えば、延伸倍率が高いほど、延伸温度が低いほど、又、膜厚が厚いほど、高いリタデーションを得やすくなり、延伸倍率が低いほど、延伸温度が高いほど、又、膜厚が薄いほど、低いリタデーションを得やすくなる。
【００５８】
透明基材１１０の厚みとしては、その構成材料等に応じて適宜決定されるが、２０〜５００μｍの範囲内であることが好ましい。２０μｍ未満であると、透明基材１１０のリタデーションを３０００ｎｍ以上にできないことがあり、又、力学特性の異方性が顕著となり、裂け、破れ等を生じやすくなり、工業材料としての実用性が著しく低下することがある。一方、５００μｍを超えると、透明基材が非常に剛直であり、高分子フィルム特有のしなやかさが低下し、やはり工業材料としての実用性が低下するので好ましくない。上記透明基材１１０の厚さのより好ましい下限は３０μｍ、より好ましい上限は４００μｍであり、更により好ましい上限は３００μｍである。
【００５９】
透明基材１１０は、可視光領域における透過率が８０％以上であることが好ましく、８４％以上であるものがより好ましい。尚、上記透過率は、ＪＩＳ  Ｋ７３６１−１（プラスチック−透明材料の全光透過率の試験方法）により測定することができる。
【００６０】
透明基材１１０は、基材のＸ方向、又はＹ方向のいずれかに沿った遅相軸を同一方向に重ねて積層することによって多層透明基材１１とする。尚、以下において、同一に重ね合わされた各透明基材１１０ａ、１１０ｂ、１１０ｃの遅相軸の方向を、それらの透明基材１１０ａ、１１０ｂ、１１０ｃによって構成される多層透明基材１１の遅相軸の方向とする。
【００６１】
尚、実際の多層透明基材の製造においては、遅相軸の方向の組合せは、上記に限らず、他の組合せによっても本発明と同様の効果を奏するものとすることは可能である。例えば、遅相軸の方向が厳密に同一方向に重ね合わされたものではなくても、多層透明基材としての実質的なリタデーションが、本発明と同等の範囲にあるものであれば、そのような多層透明基材も、本発明の均等範囲にあるものである。ここでは、樹脂材料の延伸方向から容易に遅相軸の方向を定められる実施可能な好ましい例として、上記の通り遅層軸の方向を定めているものである。
【００６２】
尚、透明基材１１０は、それぞれの基材の遅相軸方向の配向角差が６°以内であることが好ましく、４°以内であることがより好ましく、２°以内であることが更に好ましい。透明基材３０１、３０２の偏光角差が６°以内にあることにより、後に説明する通り、タッチパネル装置１０において、偏光板３の吸収軸と多層透明基材１１の遅相軸の方向とのなす角度を０°又は９０度に設置した場合のニジムラ発生を特に防止できる。複数の透明基材１１０の間に、６°を超えるような大きな配向角差が存在した場合、光の透過率が上昇し、干渉色発生の原因となるからである。
【００６３】
次に、多数の微小突起からなる微小突起層１２について説明する。微小突起層１２は、賦型用金型を使用して、微小な凹凸形状の賦型に供する賦型用樹脂である紫外線硬化性樹脂により微小な凹凸形状を多層透明基材１１の表面に形成する。画像品位向上用機能フィルム１は、この微小突起層１２の凹凸形状により厚み方向に徐々に屈折率が変化するように形成され、モスアイ構造の原理により広い波長範囲で入射光の反射を低減する。
【００６４】
尚、これにより多層透明基材１１の表面に形成される微小突起層１２の各微小突起は、隣接する微小突起の間隔ｄが、反射防止を図る波長帯域の最短波長λｍｉｎ以下（ｄ≦λｍｉｎ）となるよう密接して配置される。例えば、画像表示装置パネルに配置して視認性を向上するために、この最短波長は、個人差、視聴条件を加味した可視光領域の最短波長（３８０ｎｍ）に設定され、間隔ｄは、ばらつきを考慮して１００〜３００ｎｍとされる。又、この間隔ｄに係る隣接する微小突起は、いわゆる隣り合う微小突起であり、多層透明基材１１側の付け根部分である微小突起の裾の部分が接している突起である。微小突起層１２は微小突起が密接して配置されることにより、微小突起間の谷の部位を順次辿るようにして線分を作成すると、平面視において、各微小突起を囲む多角形状領域を多数連結してなる網目状の模様が形成されることになる。間隔ｄに係る隣接する微小突起は、この網目状の模様を構成する一部の線分を共有する突起である。
【００６５】
尚、微小突起に関しては、より詳細には以下のように定義される。モスアイ構造による反射防止では、透明基材表面とこれに隣接する媒質との界面における有効屈折率を、厚み方向に連続的に変化させて反射防止を図るものであることから、微小突起に関しては一定の条件を満足することが必要である。この条件のうちの１つである突起の間隔に関して、例えば特開平５０−７００４０号公報、特許第４６３２５８９号公報等に開示のように、微小突起が一定周期で規則正しく配置されている場合、隣接する微小突起の間隔ｄは、突起配列の周期Ｐ（ｄ＝Ｐ）となる。これにより可視光線帯域の最長波長をλｍａｘ、最短波長をλｍｉｎとした場合に、最低限、最長波長において反射防止効果を奏し得る必要最小限の条件は、Ｐ≦λｍａｘであり、可視光線帯域の全波長に対して反射防止効果を奏し得る必要十分の条件は、Ｐ≦λｍｉｎとなる。
【００６６】
尚、波長λｍａｘ、λｍｉｎは、観察条件、光の強度（輝度）、個人差等にも依存して多少幅を持ち得るが、標準的には、λｍａｘ＝７８０ｎｍ及びλｍｉｎ＝３８０ｎｍとされる。これらにより可視光線帯域の全波長に対する反射防止効果をより確実に奏し得る好ましい条件は、ｄ≦３００ｎｍであり、よりに好ましい条件は、ｄ≦２００ｎｍとなる。尚、反射防止効果の発現及び反射率の等方性（低角度依存性）の確保等の理由から、周期ｄの下限値は、通常、ｄ≧５０ｎｍ、好ましくは、ｄ≧１００ｎｍとされる。これに対して突起の高さＨは、十分な反射防止効果を発現させる観点より、Ｈ≧０．２×λｍａｘ＝１５６ｎｍ（λｍａｘ＝７８０ｎｍとして）とされる。
【００６７】
＜画像品位向上用機能フィルム（第２実施形態）＞
次に本発明の第２実施形態に係る、導電層を備える画像品位向上用機能フィルムについて説明する。図４は、導電層を備える画像品位向上用機能フィルム１Ａを示す図（概念斜視図）である。画像品位向上用機能フィルム１Ａは、多層透明基材１１の少なくとも一方の面に導電層１３（１３ａ、１３ｂ）が形成されていることを特徴とし、その他の構成については、第１実施形態に係る画像品位向上用機能フィルム１と同一の構成からなる機能フィルムである。以下、画像品位向上用機能フィルム１Ａにつき、第１実施形態の画像品位向上用機能フィルム１と同一の構成部分については説明を割愛し、導電層１３の構成を中心に説明する。
【００６８】
画像品位向上用機能フィルム１Ａにおいて、導電層１３は、多層透明基材１１の少なくとも一方の表面に形成されている。又、図４に示す通り、多層透明基材１１の両面に導電層１３ａ、１３ｂがそれぞれ形成されていてもよい。
【００６９】
導電層１３の平面視におけるパターン形状は、一定のピッチで同一方向に配置されているストライプ（平行線群乃至縞模様）形状であることが好ましい。このストライプ（平行線群乃至縞模様）形状の導電層１３を備えることによって、画像品位向上用機能フィルム１Ａは、タッチパネル方式の表示装置に極めて好適に用いることができる。即ち、このようなこのストライプ形状の導電層１３を備える画像品位向上用機能フィルム１Ａは、タッチパネルユニット内に適切に配置することによって、タッチパネルセンサーフィルムとしての機能をも発揮しうるからである。具体的には、図４に示すように、多層透明基材１１の一方の面の一方向（ｘ方向）に向けて導電層１３ａを形成し、他の面において導電層１３ａと直交する方向（ｙ方向）に導電層１３ｂを設けるか、或いは、ストライプ形状の導電層１３を備える２枚の画像品位向上用機能フィルム１Ａを、導電層１３の方向が平面視において互いに直交するように重ね合わせたものを、タッチパネルセンサーフィルムとしても用いることができる。これにより、反射防止に加えて、ニジムラの防止、ニュートンリングの防止が可能であり、タッチパネルユニットに新たな部材を追加することなく、表示装置の視認性を向上させることができる。
【００７０】
尚、導電層１３のパターン形状は、その他、メッシュ（網目乃至格子）形状、螺旋形状等も用いることができる。又、モアレを軽減する目的で、ランダム網目状、又は擬似ランダム網目状のパターン等も使用可能である。
【００７１】
導電層１３のパターン形状について、その線幅と線間ピッチは、例えば、線幅は５〜５０μｍとすることができ、線間ピッチは１００〜５００μｍとすることができる。開口率（所定パターンの全面積中における開口部の合計面積の占める比率）は、通常、５０〜９５％程度である。又、所定パターンとは別に、その周辺部の全周又はその一部にそれと導通を保ちつつ隣接した全ベタ（開口部なし）等の接地パターンが設けられる場合もある。尚、線幅は、より高透明のものを得るために、より一層微細化することが求められている。この観点から、３０μｍ以下、特に２０μｍ以下とすることが好ましい。
【００７２】
導電層１３の厚さは、導電層１３に備えさせる抵抗値によっても異なるが、導電性能と導電層１３上への他部材の接着適性との兼ね合いから、その中央部（突起パターンの頂部）での測定において、通常、２μｍ以上５０μｍ以下であり、好ましくは、５μｍ以上２０μｍ以下である。
【００７３】
導電層１３は、多層透明基材１１上に形成された透明導電材料層をパターニングしたものでもよく、不透明な金属層をパターン形成し開口部の存在によって見かけ上透明に見えるものでもよい。又、パターンと同様の機能を本体回路側によって代替できる場合には必ずしも上記のパターン形状にかかわらず、単なる不可視性を有する微細矩形枠形状の集合などであってもよい。
【００７４】
透明導電材料としてはＩＴＯ、銀ナノワイヤ、カーボンナノチューブ、導電性高分子等を用いることができる。
【００７５】
不透明な金属層としては導電性を持った金属であれば使用可能であり、銀、銅、金、アルミ、等が好適に用いられる。金属層は単体の金属や合金であってもよく、金属粒子が結着材により結着されたものでもよい。又、必要に応じて、金属表面に対し黒化処理や防錆処理が適用される。
【００７６】
導電層１３のパターン形成の方法としては、パターン印刷、表面への導電箔形成後に、フォトリソグラフィー（エッチング）、転写、自己組織化等が適用可能である。コストパフォーマンスを高める観点からは、画像品位向上用機能フィルム１は、特にパターン印刷で形成することが好ましい。パターン印刷の手法としては、導電性組成物を所定のパターンに印刷する手法、無電解めっきの触媒機能を有する材料を所定のパターンに印刷し導電性金属を無電解めっきする手法、無電解めっきの触媒と付加体を形成する材料を印刷後、触媒を付加し無電解めっき処理を行う手法等が挙げられる。
【００７７】
パターン印刷の方法としては必要とされるパターン精度により任意の手法が適用できるが、スクリーン印刷や、凹版オフセット印刷、或いはＵＶ硬化プライマーにより凹版から転写させる方法等が好適に用いられる。
【００７８】
パターン印刷により、金属粒子とバインダー樹脂を含む導電性組成物によって導電層１３をパターン形成する場合、金属粒子としては、上記に例示した通り、導電性を持った金属であれば使用可能であり、導電層１３は単体の金属や合金であってもよく、金属粒子が結着材により結着されたものでもよい。バインダー樹脂としては、熱硬化性樹脂、電離放射線硬化性樹脂、熱可塑性樹脂のいずれも使用可能である。尚、後述の電気抵抗低減化処理を施す場合は、酸又は温水にて溶解することのない非水溶性樹脂を用いる。
【００７９】
パターン印刷に用いることができるバインダー樹脂を例示すると、熱硬化性樹脂としては、例えば、メラミン樹脂、ポリエステル−メラミン樹脂、エポキシ−メラミン樹脂、フェノール樹脂、ポリイミド樹脂、熱硬化性アクリル樹脂、熱硬化性ポリウレタン樹脂、熱硬化性ポリエステル樹脂等の樹脂を挙げることができ、電離放射線硬化性樹脂としては、プライマーの材料として後述する物を挙げることができ、これらを１種単独で、或いは２種以上混合して用いる。熱可塑性樹脂としては、熱可塑性ポリエステル樹脂、ポリビニルブチラール樹脂、熱可塑性アクリル樹脂、熱可塑性ポリウレタン樹脂、塩化ビニル−酢酸ビニル共重合体等の樹脂を挙げることができ、これらを１種単独で、或いは２種以上混合して用いる。尚、熱硬化性樹脂を使用する場合、必要に応じて硬化触媒を添加してもよい。紫外線（乃至可視光線）硬化型の電離放射線硬化性樹脂を用いる場合は必要に応じて光重合開始剤を添加してもよい。又、版の凹部への充填に適した流動性を得るために、これら樹脂は通常、溶剤に溶けたワニスとして使用する。導電性ペーストとして用いる溶剤の種類には特に制限はなく、一般的に印刷インキに用いられる溶剤の中から適宜選択して使用できるが、プライマー層を設ける場合には該プライマー層の安定硬化を阻害したり、硬化後のプライマー層を膨潤、白化、溶解させたりしないものが好ましい。溶剤の含有量は通常、１０〜７０質量％程度であるが、必要な流動性が得られる範囲でなるべく少ない方が好ましい。又、電離放射線硬化性樹脂を用いる場合には、もともと流動性があるため、必ずしも溶剤を必要としない。
【００８０】
画像品位向上用機能フィルム１においては、多層透明基材１１と導電層１３との密着性を高めるために、多層透明基材１１と導電層１３との間にプライマー層（図示せず）を設けることが好ましい。プライマー層は、多層透明基材１１及び導電層１３の双方に密着性がよく、又、開口部（導電性パターン層非形成部）の光透過性確保のために透明な層である。更に、導電層１３の形成を後述の如き特定の凹版印刷法で行う場合には、プライマー層は、流動性を保持できる状態で多層透明基材１１上に設けられ、凹版印刷時の凹版に接触している間に液状から固化させる層として形成される層となり、最終的な導電層１３が形成されたときに固化している層である。
【００８１】
尚、画像品位向上用機能フィルム１においては、必要に応じ適宜その他の層の形成、又は処理を施してもよい。例えば、錆びに対する耐久性が不十分な場合は、防錆層を設けるとよい。該防錆層は、従来公知の材料及び手法により設けることができる。
【００８２】
＜画像品位向上用機能フィルムの製造方法＞
以下、本発明の第１実施形態に係る画像品位向上用機能フィルム１、及び第２実施形態に係る画像品位向上用機能フィルム１Ａの製造方法の好ましい一実施態様について説明する。
【００８３】
まず初めに本発明の第１実施形態に係る画像品位向上用機能フィルム１の製造方法について説明する。画像品位向上用機能フィルム１の製造においては、基材樹脂をフィルム状に形成して透明基材１１０を形成し、更に、その透明基材１１０を積層して多層透明基材１１を得る多層透明基材形成工程と、多層透明基材１１上に、微小突起層１２を形成する微小突起層形成工程を行う。尚、微小突起形成工程に先がけて、賦型用金型であるロール版１０２の製造も必要であるが、それを行うための工程についても併せて説明する。
【００８４】
［多層透明基材形成工程］
この工程では、まずポリエチレンテレフタレート等の材料樹脂を溶融し、公知の押し出し法により未延伸のフィルムを形成する。そして、この未延伸フィルムを二軸延伸試験装置にて、順次Ｘ，Ｙ方向にそれぞれ異なる倍率で延伸を行う。各延伸倍率については、上記において説明した範囲で適宜調整すればよい。以上の作業により、３０００ｎｍ以上のリタデーションを有する透明基材１１０を得ることができる。
【００８５】
上記において得たそれぞれの透明基材１１０は透明粘着層を介して積層することにより多層透明基材１１とすることができる。尚、透明粘着層を形成するための接着剤としては従来公知の酸化防止剤を含むアクリル系の透明接着剤等を好ましく用いることができる。
【００８６】
［微小突起層形成工程］
図２は、この画像品位向上用機能フィルム１に微小突起層１２を形成する工程を示す図である。この製造工程１００は、樹脂供給工程において、ダイ１０１により帯状フィルム形態の多層透明基材１１に紫外線硬化性樹脂１２０を塗布する。尚、紫外線硬化性樹脂１２０の塗布については、ダイ１０１による場合に限らず、各種の手法を適用することができる。続いてこの製造工程１００は、押圧ローラ１０３により、画像品位向上用機能フィルムの賦型用金型であるロール版１０２の周側面に多層透明基材１１を加圧押圧し、これにより多層透明基材１１にアクリレート系の紫外線硬化性樹脂１２０を密着させるとともに、ロール版１０２の周側面に形成された微小な凹凸形状の凹部に紫外線硬化性樹脂１２０を充分に充填する。この製造工程は、この状態で、紫外線の照射により紫外線硬化性樹脂１２０を硬化させ、これにより多層透明基材１１の表面に微小突起を形成する。この製造工程は、続いて剥離ローラ１０４を介してロール版１０２から、硬化した紫外線硬化性樹脂１２０と一体に多層透明基材１１を剥離する。製造工程１００は、必要に応じてこの多層透明基材１１に粘着層等を形成した後、所望の大きさに切断して画像品位向上用機能フィルム１を作成する。これにより画像品位向上用機能フィルム１は、ロール材による長尺の多層透明基材１１に、賦型用金型であるロール版１０２の周側面に形成された微小形状を順次賦型して、効率よく大量生産される。
【００８７】
図３は、ロール版１０２の構成を示す斜視図である。ロール版１０２は、円筒形状の金属材料である母材の周側面に、陽極酸化処理、エッチング処理の繰り返しにより、微小な凹凸形状が形成され、この微小な凹凸形状が上述したように多層透明基材１１に賦型される。このため母材は、少なくとも周側面に純度の高いアルミニウム層が設けられた円柱形状又は円筒形状の部材が適用される。より具体的に、この実施形態では、母材にステンレスパイプが適用され、直接に又は各種の中間層を介して、純度の高いアルミニウム層が設けられる。尚、ステンレスパイプに代えて、銅やアルミニウム等のパイプ材等を適用してもよい。ロール版１０２は、陽極酸化処理とエッチング処理との繰り返しにより、母材の周側面に微小穴が密に形成され、この微小穴を掘り進めるとともに、開口部に近付くに従ってより大きな径となるようにこの微小穴の穴径を徐々に拡大して凹凸形状が形成される。これによりロール版１０２は、深さ方向に徐々に穴径が小さくなる微小穴が密に形成され、画像品位向上用機能フィルム１には、この微小穴に対応する微小突起により微小な凹凸形状が形成され微小突起層１２が形成される。
【００８８】
〔陽極酸化処理、エッチング処理〕
尚、ロール版１０２は以下の工程により、製造することができる。ロール版１０２の製造においては、まず、電解溶出作用と、砥粒による擦過作用の複合による電解複合研磨法によって母材の周側面を超鏡面化する（電解研磨）。続いて、母材の周側面にアルミニウムをスパッタリングし、純度の高いアルミニウム層を形成する。続いて、陽極酸化工程とエッチング工程を交互に複数回繰り返して母材を処理し、ロール版１０２を作成する。
【００８９】
上記の陽極酸化工程では、陽極酸化法により母材の周側面に微小な穴を形成し、更にこの形成した微小な穴を掘り進める。ここで陽極酸化工程では、例えば負極に炭素棒、ステンレス板材等を使用する場合のように、アルミニウムの陽極酸化に適用される各種の手法を広く適用することができる。又、溶解液についても、中性、酸性の各種溶解液を使用することができ、より具体的には、例えば硫酸水溶液、シュウ酸水溶液、リン酸水溶液等を使用することができる。この陽極酸化工程は、液温、印加する電圧、陽極酸化に供する時間等の管理により、微小な穴をそれぞれ目的とする深さ及び微小突起形状に対応する形状に形成する。
【００９０】
続くエッチング工程は、金型をエッチング液に浸漬し、陽極酸化工程により形成、掘り進めた微小な穴の穴径をエッチングにより拡大し、深さ方向に向かって滑らか、且つ、徐々に穴径が小さくなるように、これら微小な穴を整形する。尚、エッチング液については、この種の処理に適用される各種エッチング液を広く適用することができ、より具体的には、例えば硫酸水溶液、シュウ酸水溶液、リン酸水溶液等を使用することができる。これらによりこの製造工程では、陽極酸化処理とエッチング処理とを交互にそれぞれ複数回実行することにより、賦型に供する微小穴を母材の周側面に形成する。
【００９１】
以上により、本発明の第１実施形態に係る画像品位向上用機能フィルム１を製造することができる。そして、この画像品位向上用機能フィルム１に、以下に説明する導電層形成工程によって、更に導電層１３を形成することにより、本発明の第２実施形態に係る画像品位向上用機能フィルム１Ａを製造することができる。
【００９２】
［導電層形成工程］
この工程では、多層透明基材１１の一方の面に金属粒子及びバインダー樹脂を含む導電性組成物（導電性ペースト）を用いて導電層１３を形成する。
【００９３】
導電層１３の有する所定パターンは、例えば、シルクスクリ−ン印刷、フレキソ印刷、オフセット印刷等の公知の各種印刷法によって形成することができる。
【００９４】
又、多層透明基材１１と導電層１３との密着性を高めるために、多層透明基材１１と導電層１３との間にプライマー層を設ける場合には、上記導電部材の製造方法としては、例えば、公開されている特許文献（ＷＯ２００８／１４９９６９号パンフレット）に記載される特定のプライマーを用いた凹版印刷が推奨される。以下、この凹版印刷法の概略を述べる。
【００９５】
凹版印刷法は、所定のパターンで形成された版面に、導電性組成物を塗布した後、その凹部内以外に付着した導電性組成物を掻き取って該凹部内に導電性組成物を充填し、これに液状プライマー層を片面に形成済みの多層透明基材１１を、プライマー層が凹版に接する向きで圧着して、凹部内の導電性組成物とプライマー層とを空隙無く密着させ、その状態でプライマー層を液状から固体状に固化させた後、多層透明基材１１を凹版から離して離版させることで、透明基材上の固化したプライマー層上に導電性組成物を転移させて、印刷するものである。
【００９６】
かかる凹版印刷により多層透明基材１１上に導電層１３を形成した導電部材を得ることができる。この導電部材を、更に、（ｉ）温水処理として、水分存在下で、且つ、比較的高温下にて処理する、及び／又は（ｉｉ）酸処理として、酸に接触させることによって、導電層１３の体積抵抗率、更には表面抵抗率が低下し、導電性能が向上する。
（ｉ）の温水処理は、水温３０〜１００℃の温水の中に導電部材を浸漬したり、温水を導電部材上に掛け流したり、或いは気温３０〜１００℃で相対湿度６０％以上の雰囲気中に暴露する方法が好ましく、処理時間は、概ね５分〜２０秒程度である。
（ｉｉ）の酸処理において、酸としては、特に限定されず、種々の無機酸、有機酸から選択できるが、好ましくは塩酸、硫酸、クエン酸及びその水溶液であり、酸による処理時間は数分以下で十分であり、処理温度は、常温で十分である。酸で処理する方法は特に限定されないが、酸の溶液の中へ浸漬させる方法が、導電性向上効果に優れるため好ましく、酸の濃度は、好ましくは１ｍｏｌ／Ｌ以下、より好ましくは０．１ｍｏｌ／Ｌ以上である。
これら電気抵抗低減化処理のうち、電気抵抗低減化効果、作業性の点から、（ｉｉ）の酸処理の後、引き続いて（ｉ）の温水処理を行うことが好ましい。
かかる電気抵抗低減化処理によって、導電性パターン層全体の表面抵抗率は処理前の８０〜３０％程度に減少する（見かけの体積抵抗率も同様に処理前の８０〜３０％程度となる）。
【００９７】
尚、導電層１３の形成は、金属箔をエッチング処理によってパターン化する方法によっても形成することができる。この場合は、金属箔としては銅箔を好ましく用いることができる。具体的な製造方法としては、多層透明基材１１にプライマー層を介して銅箔をドライラミネートして連続帯状の銅箔積層シートとした後、当該銅箔積層シートの銅箔に対して、フォトリソグラフィー法を利用したケミカルエッチング処理を行うことにより、導電層１３を形成することができる。特に、１０μｍ未満の線幅を必要とする場合は線幅に応じた厚みを有する金属箔を用いて好ましく処理する事で達成可能であり、厚み２μｍ以下の薄い金属層を多層透明基材１１上に蒸着やスパッタリング等により形成したものを、同様にフォトリソグラフィーによりパターニングを実施してもよい。
【００９８】
＜タッチパネル方式の表示装置＞
次に、図５及び図６を参照しながら、画像品位向上用機能フィルム１を配置したタッチパネル方式の表示装置であるタッチパネル装置１０について説明する。本発明のタッチパネル装置１０は、画像品位向上用機能フィルム１と、タッチパネルユニットと、画像表示パネルとを必須の構成要件とするものであり、その他の構成部材は必ずしも必須ではないが、以下、好ましい一実施形態として、画像品位向上用機能フィルム１と、画像表示パネルとして液晶パネルユニット４、及びその他の構成部材を備えるタッチパネル装置１０について説明する。
【００９９】
図５に示すように、タッチパネル装置１０は、使用者が画像等を認識する側の面である上面側から順に、タッチパネルユニット２、画像品位向上用機能フィルム１Ａ、画像品位向上用機能フィルム１、偏光板３、液晶パネルユニット４、がこの順で積層され、更に液晶パネルユニット４の下方には、バックライト５が配置されている。但し、画像品位向上用機能フィルム１の積層位置についてはこれに限らず、例えば、この他の配置態様として、図６に示すようにタッチパネルユニット２の上面側に配置してもよい。
【０１００】
又、タッチパネル装置１０は、画像品位向上用機能フィルム１の画像品位向上性能、及びタッチパネル装置１０の表示機能を害さない範囲で、その他の機能を備える任意の層が単層及び／又は複層で形成された構成であってもよい。上記任意の層としては特に限定されず、例えば、ハードコート層、帯電防止層、低屈折層、高屈折率層、防眩層、防汚層、反射防止層、高誘電体層、電磁波遮蔽層、接着剤層等が挙げられる。
【０１０１】
画像品位向上用機能フィルム１は、タッチパネル装置１０において、タッチパネルユニット２の表面から偏光板３の上面（タッチパネルユニット側の面）の間の任意の面に単層又は２層で配置される。
【０１０２】
画像品位向上用機能フィルムをタッチパネルユニット２の裏面に積層する場合には、ここに導電層１３を備える画像品位向上用機能フィルム１Ａを配置することにより、当該画像品位向上用機能フィルム１Ａを、画像品位向上の効果を保持させたまま、タッチパネル用フィルムセンサーフィルムとして用いることができる。又、図５に示す通り、偏光板３の上面とタッチパネルユニット２の裏面の両面に、それぞれ画像品位向上用機能フィルム１と画像品位向上用機能フィルム１Ａが積層されていてもよい。
【０１０３】
画像品位向上用機能フィルム１がタッチパネルユニット２よりも下方に配置されている場合には、タッチパネル表面側からの圧力によって形成される各層間の界面形状の歪みによる入射光の急激な屈折を、微小突起層１２が緩和しつつ界面付近での反射を防ぐため、これによって、タッチパネル表面側からの圧力に起因するニュートンリングの発生を抑止することができる。
【０１０４】
又、画像品位向上用機能フィルム１が、偏光板３の上面（タッチパネルユニット側の面）に積層されている場合には、ニュートンリングの発生防止効果が顕著である点において、好ましい。尚、「画像品位向上用機能フィルム１が、偏光板３の上面に積層されている」とは、例えば、図５において、タッチパネルユニット２と偏光板３との間に図示されていない他の層等が配置されている場合においても、画像品位向上用機能フィルム１が、当該他の層を介さずに、偏光板３の直上に積層されている構成を言うものである。
【０１０５】
又、画像品位向上用機能フィルム１が、タッチパネルユニットの裏面側に積層されている場合は、タッチパネルユニット２における有効な反射防止効果を奏しやすく、又、特に導電層１３を備える画像品位向上用機能フィルム１Ａを用いることにより、タッチパネル用センサーフィルムとしても用いることができる。
【０１０６】
又、画像品位向上用機能フィルム１及び１Ａが、図５に示す通り、偏光板３の上面とタッチパネルユニット２の裏面の両面に、それぞれ積層されている場合は、反射防止効果及びニュートンリングの発生防止効果の発現がとりわけ顕著となる。
【０１０７】
又、画像品位向上用機能フィルム１が図６に示す通り、タッチパネルユニット２の上面に積層されている場合には、微小突起層１２による反射防止効果を最も効果的に発揮させて、タッチパネル装置１０の画像等の視認性を顕著に向上させることができる。
【０１０８】
画像品位向上用機能フィルム１は、タッチパネル装置１０において、多層透明基材１１の遅相軸の方向と、以下に詳細を説明する偏光板３の吸収軸とのなす角度が、０°±３０°又は９０°±３０°となるように配設されることが好ましく、０°±１０°又は９０°±１０°の範囲にあることがより好ましく、０°±７°又は９０°±７°の範囲にあることがより好ましく、０°±３°又は９０°±３°の範囲にあることが更に好ましく、上記角度が０°又は９０°となるように画像品位向上用機能フィルム１と偏光板３が配設されることが最も好ましい。多層透明基材１１の遅相軸の方向と偏光板３の吸収軸とのなす角度が上記範囲内にあることで、タッチパネル装置１０の表示画像にニジムラが生じることを極めて高度に抑制することができる。この理由は明確ではないが、以下の理由によると考えられる。
【０１０９】
即ち、外光や蛍光灯の光のない環境下（以下、このような環境下を「暗所」とも言う）では、透明基材１１０のリタデーションを３０００ｎｍ以上とすることによって、タッチパネル装置１０において、画像品位向上用機能フィルム１の多層透明基材１１の遅相軸の方向と偏光板３の吸収軸とのなす角度が、どのような角度であってもニジムラの発生を抑制できる。しかしながら、外光や蛍光灯の光のある環境下（以下、このような環境下を「明所」とも言う）においては、外光や蛍光灯の光は、連続的な幅広いスペクトルを有するものばかりではないため、更に、多層透明基材１１の遅相軸の方向と偏光板３の吸収軸とのなす角度を上述の範囲にしないと、ニジムラが生じてしまい表示品位が低下してしまう。更に、カラーフィルター４３を透過したバックライト５の光も連続的な幅広いスペクトルを有するものばかりではくなるため、多層透明基材１１の遅相軸の方向と偏光板３の吸収軸とのなす角度を上述の範囲にしないと、ニジムラが生じてしまい表示品位が低下してしまうと推測している。尚、タッチパネル装置１０において画像品位向上用機能フィルム１を複数枚積層して用いる場合や、更に保護膜として透明基材を最表面に積層する場合には、全ての層について上記角度範囲に入ることが好ましい。
【０１１０】
ここで、互いの吸収軸が９０°（クロスニコル）の状態に置かれた２枚の偏光板を透過する光の透過率は、下記式（数２）によって表される。尚、下記数２において、Ｉ／Ｉ０は、クロスニコル状態に置かれた２枚の偏光板を透過する光の透過率を示し、Ｉは、クロスニコル状態に置かれた２枚の偏光板を透過した光の強度を、Ｉ０は、クロスニコル状態に置かれた２枚の偏光板に入射する光の強度を、それぞれ示す。
【０１１１】
（数２）
Ｉ／Ｉ０＝ｓｉｎ２２θ・ｓｉｎ２（πＲｅ／λ）
【０１１２】
又、クロスニコルに配置した偏光板間に対し、ある角度θで設置されたとき、該偏光板間を透過する光の透過率は下記の式（数３）で表される。数２において、Ｉはクロスニコルに配置した偏光板間を透過した光の強度を示し、Ｉ０はクロスニコルに配置した偏光板間に入射する光の強度を示す。この場合、偏光板３の吸収軸に対して、多層透明基材１１の遅相軸の方向のなす角度（θ）を４５°としたときに、光の透過率は最大となるが、透過率は、多層透明基材１１のリタデーション及び透過する光の波長によって変化するため、上記リタデーションの値に特有の干渉色（ニジムラ等）が観測される。ここで、上記角度（θ）を０°又は９０°とした場合、上記光の透過率はゼロとなるため、干渉色は観測されなくなる。
【０１１３】
（数３）
Ｉ／Ｉ０＝ｓｉｎ２２θ・ｓｉｎ２（πＲｅ／λ）
【０１１４】
尚、上記の配向角差は、例えば、王子計測機器社製の分子配向計（ＭＯＡ；Ｍｏｌｅｃｕｌａｒ  Ｏｒｉｅｎｔａｔｉｏｎ  Ａｎａｌｙｚｅｒ）を用いて測定した配向角の最大値から最小値を引いた値として求められる。又、上記の遅相軸方向は、上記分子配向計（ＭＯＡ；Ｍｏｌｅｃｕｌａｒ  Ｏｒｉｅｎｔａｔｉｏｎ  Ａｎａｌｙｚｅｒ）を用いて求めた上記偏光板保護フィルムの遅相軸方向の平均配向角の方向である。
【０１１５】
タッチパネルユニット２は、公知のタッチパネルユニットを用いることができる。一般にタッチパネルユニットは、ＰＥＴ等のフィルム上にｘ方向の導電パターン、又はｙ方向の導電パターンが形成されたセンサーフィルムを順次ガラス板上に積層した構成を有する。本発明においてもこれを用いることができる。但し、本実施例のタッチパネルユニット２は、導電層１３を備える画像品位向上用機能フィルム１Ａを、タッチパネルユニット２の下面に配置することにより、センサーフィルムとして用いたものである。尚、タッチパネルユニット２は、その他の任意の層が単層及び／又は複層形成された構成であってもよい。上記任意の層としては特に限定されず、例えば、ハードコート層、帯電防止層、低屈折層、高屈折率層、防眩層、防汚層、反射防止層、高誘電体層、接着剤層等が挙げられる。
【０１１６】
偏光板３としては、所望の偏光特性を備えるものであれば特に限定されず、一般的に液晶表示装置の偏光板に用いられるものを用いることができる。具体的には、例えば、ポリビニルアルコールフィルムが延伸されてなり、ヨウ素を含有する偏光板が好適に用いられる。
【０１１７】
尚、偏光板に係る他の好ましい例として、タッチパネルユニットと偏光板を一体化した構成を挙げることができる。このような一体化構成によれば、本発明の多層透明基材１１が偏光板保護フィルムを兼ねることができ、これにより、タッチパネル装置の全体の層構成の簡略化、透過性、及び界面反射性の改善が可能である。
【０１１８】
液晶パネルユニット４としては、特に限定されず、一般的に液晶表示装置の液晶パネルユニットとして公知のものを用いることができる。例えば、図１に示すように、液晶層４１の上下をガラス板４２で挟み更にその上面にカラーフィルター４３を配置した一般的な構造を有する液晶パネルユニット４、具体的には、ＴＮ、ＳＴＮ、ＶＡ、ＩＰＳ及びＯＣＢ等の表示方式のものを用いることができる。
【０１１９】
カラーフィルター４３としては、特に限定されず、例えば、一般的に液晶表示装置のカラーフィルターとして公知のものを用いることができる。このようなカラーフィルターは、通常、赤色、緑色及び青色の各色の透明着色パターンから構成され、それら各透明着色パターンは、着色剤が溶解又は分散、好ましくは顔料微粒子が分散された樹脂組成物から構成される。尚、上記カラーフィルターの形成は、所定の色に着色したインキ組成物を調整して、着色パターン毎に印刷することによって行ってもよいが、所定の色の着色剤を含有した塗料タイプの感光性樹脂組成物を用いて、フォトリソグラフィ法によって行うのがより好ましい。
【０１２０】
又、液晶パネルユニット４は、更に、液晶パネルユニット４の上面と下面を、２つの偏光板で挟持した構造であってもよい。この場合、液晶パネルユニット４のカラーフィルター４３と反対側面に偏光板３と同構成の偏光板３ａが設けられることとなるが、これら２つの偏光板３、３ａは、通常、互いの吸収軸が９０°（クロスニコル）となるよう配設される。
【０１２１】
バックライト５の一次光源は、特に限定されないが、白色発光ダイオード（白色ＬＥＤ）であることが好ましい。上記白色ＬＥＤとは、蛍光体方式、即ち化合物半導体を使用した青色光又は紫外光を発する発光ダイオードと蛍光体を組み合わせることにより白色を発する素子のことである。なかでも、化合物半導体を使用した青色発光ダイオードとイットリウム・アルミニウム・ガーネット系黄色蛍光体とを組み合わせた発光素子からなる白色発光ダイオードは、連続的で幅広い発光スペクトルを有していることからニジムラの改善に有効であるとともに、発光効率にも優れるため、本発明における上記バックライトの一次光源として好適である。又、消費電力の小さい白色ＬＥＤを広汎に利用可能になるので、省エネルギー化の効果も奏することが可能となる。
【０１２２】
タッチパネル装置１０の表示画像は、バックライト５の一次光源から照射された光がカラーフィルター４３を透過することでカラー表示される。ところが、カラーフィルター４３を透過する光が単色表示となるように制御した場合、画像品位向上用機能フィルムの透明基材の材料として、従来使用されている配向ポリエステルフィルムを用いると、ニジムラがより強く生じる場合がある。これに対して、タッチパネル装置１０は、上述した透明基材１１０によって構成される多層透明基材１１を備えるため、このような単色表示とした場合であっても、ニジムラの発生を好適に抑制することができる。
【０１２３】
上記説明した画像品位向上用機能フィルム１を用いたタッチパネル装置１０の他、画像品位向上用機能フィルム１に替えて、透明基材１１０のように３０００ｎｍ以上のリタデーションを有する単層の透明基材に微小突起層が積層されてなる画像品位向上用機能フィルムを用い、且つ、同じく３０００ｎｍ以上のリタデーションを有する単層の透明基材を含んで構成されるその他の機能層を更に備えるタッチパネル装置も本発明の範囲である。この発明は、３０００ｎｍ以上のリタデーションを有する単層の透明基材が、必ずしも多層透明基材を構成する形で、画像品位向上用機能フィルム内で一体化されている場合のみならず、３０００ｎｍ以上のリタデーションを有する単層の透明基材が、タッチパネル装置内において、その他の機能層の一部として、画像品位向上用機能フィルムとは分離して配置されている場合であっても、本願発明の効果を奏しうるという知見に基づくものある。
【０１２４】
上記構成のタッチパネル装置において、上記の３０００ｎｍ以上のリタデーションを有する単層の透明基材は、遅相軸方向の配向角差が６°以内であることが好ましく、４°以内であることがより好ましく、２°以内であることが更に好ましい。上記透明基材の偏光角差が６°以内にあることにより、偏光板の吸収軸と上記透明基材の遅相軸の方向とのなす角度を０°又は９０度に設置した場合のニジムラ発生を特に防止できる。
【０１２５】
上記構成のタッチパネル装置の好ましい一例として、上記のその他の機能層が、タッチパネルユニットの上面に配置されている保護フィルムである、タッチパネル装置を例示することができる。この保護フィルムが、３０００ｎｍ以上のリタデーションを有する透明基材を含んでなるものであり、且つ、画像品位向上用機能フィルムが、３０００ｎｍ以上のリタデーションを有する単層の透明基材に導電層が積層されてなるものである場合にも、これらの構成要件を備えるタッチパネル装置は、タッチパネル装置１０と同様にニジムラの発生を抑止することができる。
【０１２６】
又、他の好ましい一例として、上記のその他の機能層が、タッチパネルユニットの上面に配置されている飛散防止フィルムであるタッチパネル装置を例示することができる。この飛散防止フィルムが、３０００ｎｍ以上のリタデーションを有する透明基材を含んでなるものであり、且つ、画像品位向上用機能フィルムが、３０００ｎｍ以上のリタデーションを有する単層の透明基材に導電層が積層されてなるものである場合にも、これらの構成要件を備えるタッチパネル装置は、タッチパネル装置１０と同様にニジムラの発生を抑止することができる。尚、飛散防止フィルムとは、主としてタッチパネル装置の最表面に密着配置され、特に前記のＰＥＴ材料において好適であり、その機能としては画面等が破損した場合においてフィルムの密着と自身の延性による下部ガラス等の飛散による使用者、周囲の人のケガ、また、耐水、耐気封止性の喪失、画面の破損、破片の脱落による画面視認性、操作性の悪化を抑え、例えば、修理窓口に出すまでの間、当面の使用を可能にする事ができるものである。
【０１２７】
上記構成のようにタッチパネル装置における透明基材の配置にフレキシビリティを持たせることにより、タッチパネル装置１０と同様のニジムラの発生を抑止する効果を保持しつつ、各層の複合機能化（例えば、保護フィルムとタッチパネル、タッチパネルと偏光板保護フィルム、その他、反射防止等）を実現し、タッチパネルセンサーフィルムの厚みをより薄くすることが可能となる。
【０１２８】
以上の本発明の好ましい一実施例として、画像品位向上用機能フィルム１を液晶ディスプレイ（ＬＣＤ）を備えるタッチパネル方式の表示装置に配置したタッチパネル装置１０について説明したが、画像品位向上用機能フィルム１は、上記用途に限られず、その他の各種用途にも使用可能である。各種の、テレビジョン受像装置、測定機器や計器類の表示部、事務用機器や電算機の表示部、電話機の表示部、遊戯機器の表示部、電飾看板（照明広告）等に用いられるプラズマディスプレイ（ＰＤＰ）、ブラウン管ディスプレイ（ＣＲＴ）、液晶ディスプレイ（ＬＣＤ）、電場発光ディスプレイ（ＥＬ）等の画像表示装置の前面設置型電磁波遮蔽フィルタ用として好ましく用いることができる。
【０１２９】
以下、実施例により本発明を更に具体的に説明するが、本発明は、以下の実施例に限定されるものではない。尚、本明細書においては、特別に断りの無い限り、「部」及び「％」は質量基準である。
【実施例】
【０１３０】
（実施例１）
＜画像品位向上用機能フィルム作成＞
以下の工程により、実施例１のタッチパネル装置に用いる画像品位向上用機能フィルムを作成した。
［透明基材用樹脂成形］
ポリエチレンテレフタレート材料を２９０℃で溶融して、フィルム形成ダイを通して、シート状に押出し、水冷冷却した回転急冷ドラム上に密着させて冷却し、未延伸フィルムを作製した。この未延伸フィルムを二軸延伸試験装置（東洋精機製）にて、１２０℃にて１分間予熱した後、１２０℃にて、延伸倍率４．５倍に延伸した後、その延伸方向とは９０度の方向に延伸倍率１．５倍にて延伸を行い、リタデーション＝３３００ｎｍ、膜厚＝３３μｍ、Δｎ＝０．０９９の透明基材を得た。
得られた上記の透明基材を、透明接着剤層を介して３枚（３層）積層し、多層透明基材を得た。透明接着剤としては、従来公知の酸化防止剤を含むアクリル系の透明接着剤を用いた。
【０１３１】
［導電層形成工程］
先ず、導電層とする金属箔として、厚み１０μｍの連続帯状の電解銅箔を用意した。この銅箔の両面に銅―コバルト合金微粒子からなる黒化層を形成した。
又、上記工程で得た多層透明基材の一方の面にポリエステル樹脂系プライマー層を形成した。
次いで、上記多層透明基材の一方の面と、上記金属箔の光沢面とを、透明な２液硬化型ウレタン樹脂系接着剤（主剤として平均分子量３万のポリエステルポリウレタンポリオール１２質量部に対して、硬化剤としてキシリレンジイソシアネート系プレポリマー１質量部を含む）でドライラミネートした後、５０℃で３日間養生して、金属箔と多層透明基材間に厚み７μｍの透明接着剤層を有する連続帯状の銅箔積層シートを得た。
次いで、上記銅箔積層シートの銅箔に対して、フォトリソグラフィー法を利用したケミカルエッチング処理を行い、開口部及びライン部とからなるタッチパネル用センサーパターンを形成した。
上記エッチングは、具体的には、カラーＴＶシャドウマスク用の製造ラインを利用して、連続帯状の上記積層シートに対して、マスキングからエッチングまでを一貫して行った。即ち、上記積層シートの銅箔面全面に感光性のエッチングレジストを塗布後、所望の配線パターンを密着露光し、現像、硬膜処理、ベーキングして、パターンの開口部に相当する領域上にレジスト層が非形成となったレジストパターンを形成した後、レジスト層非形成部の銅箔を、塩化第二鉄を含む酸性水溶液のエッチング液でエッチングして除去して、開口部を有した銅パターンを形成し、次いで、水洗、レジスト剥離、洗浄、乾燥を順次行った。
アクティブエリア（画像表示領域）のパターン形状は、格子状のパターンが帯状に配列した形状であり、線幅は１０ミクロン、開口ピッチは３００ミクロンであった。又、その周囲に取り回し電極パターンを形成した。
更に、上記多層透明基材の他方の面にも、この導電層形成工程において行った電解銅箔を用意する処理を同様に行うことによって、開口部及びライン部とからなるタッチパネル用センサーパターンを形成した。但し、すでに形成された面については表面に上記ドライラミネート手法を適切に用いたマスキングを行い前記エッチング工程における腐食を防止している。また、パターン形成の際には多層透明基材の両面にそれぞれ形成された各ライン部のラインの方向が、平面視上において互いに直交する向きとなるようにアライメントの調整を実施し、それぞれのライン部を形成した。
【０１３２】
［微小突起層形成工程］
上記導電層形成工程で得た透明基材用樹脂に以下の加工処理を行い、一方の面に微小突起層を形成した。
上記の多層透明基材に、ダイにより一般に用いられるアクリレート系の紫外線硬化性樹脂を塗布した。続いて賦型用金型であるロール版の周側面に透明基材用樹脂の紫外線硬化性樹脂を塗布した側の面を加圧押圧し、これにより透明基材用樹脂に紫外線硬化性樹脂を密着させるとともに、微小な凹凸形状の凹部に紫外線硬化性樹脂充填した。続いて、紫外線の照射（１０００ｍＪ／ｃｍ２）により紫外線硬化性樹脂を硬化させ、透明基材用樹脂の表面に微小突起を形成する。続いて剥離ローラを介してロール版から、硬化した紫外線硬化性樹脂と一体に透明基材用樹脂を剥離した。
剥離後、透明基材用樹脂を４８０ｍｍ×２８０ｍｍのサイズに裁断して、実施例及び比較例の画像品位向上用機能フィルムとした。
又、ロール版については、上述した方法により、以下の条件で陽極酸化処理及びエッチング処理を行うことにより作成した。
陽極酸化処理：のシュウ酸溶液（水温１０℃、濃度５％）を適用し、印加電圧１０〜７０Ｖにより陽極酸化処理を実行した。
エッチング処理：リン酸溶液（水温３０℃、濃度２０％）を適用した。
以上の処理を計６回繰り返した。
【０１３３】
＜タッチパネル用センサー作成＞
導電層及び微細突起層が形成された前記の画像品位向上用機能フィルムを、厚さ３ミリのガラス板上に、厚さ２５ミクロンの透明接着剤層を介して積層し、更に実施例１の透明基材を同サイズに打ち抜いたものを保護のために積層してタッチパネル用センサーとした。
＜タッチパネル装置作成＞
次に、液晶モニター（ＦＬＡＴＯＲＯＮ  ＩＰＳ２２６Ｖ（ＬＧ  Ｅｌｅｃｔｒｏｎｉｃｓ  Ｊａｐａｎ社製））の観測者側の偏光板上側に、得られたタッチパネル用センサーをガラス板が観察者側に来るよう配置し、タッチパネル装置を作成した。尚、タッチパネル用センサーは、該タッチパネル用センサーを構成する画像品位向上用機能フィルムの多層透明基材の遅相軸の方向と液晶モニターの観測者側の偏光板の吸収軸とのなす角度が０°となるように配置した。
【０１３４】
（実施例２）
画像品位向上用機能フィルムの多層透明基材の遅相軸の方向と、液晶モニターの観察者側の偏光板の吸収軸とのなす角度を３０°とした以外は、実施例１と同様の方法でタッチパネル装置を作製した。
【０１３５】
（実施例３）
画像品位向上用機能フィルムの多層透明基材の遅相軸の方向と、液晶モニターの観察者側の偏光板の吸収軸とのなす角度を６０°とした以外は、実施例１と同様の方法でタッチパネル装置を作製した。
【０１３６】
（実施例４）
画像品位向上用機能フィルムの多層透明基材の遅相軸の方向と、液晶モニターの観察者側の偏光板の吸収軸とのなす角度を９０°とした以外は、実施例１と同様の方法でタッチパネル装置を作製した。
【０１３７】
（実施例５）
画像品位向上用機能フィルムの多層透明基材の遅相軸の方向と、液晶モニターの観察者側の偏光板の吸収軸とのなす角度を４５°とした以外は、実施例１と同様の方法でタッチパネル装置を作製した。
【０１３８】
（実施例６）
実施例１と同様にして得られた透明基材の積層数を２枚（２層）としたこと以外は、実施例１と同様の方法でタッチパネル装置を作製した。
【０１３９】
（実施例７）
実施例１と同様にして得られた透明基材の積層数を６枚（６層）としたこと以外は、実施例１と同様の方法でタッチパネル装置を作製した。
（実施例８）
実施例１における多層の透明基材に替えて、実施例１において得られた単層の透明基材を用いて画像品位向上用機能フィルムを作成し、又、タッチパネルセンサーのガラス板上に、更に実施例１において得られた単層の透明基材を保護フィルムとして積層したこと以外は、実施例１と同様の方法でタッチパネル装置を作製した。
【０１４０】
（比較例１）
実施例１における多層の透明基材に替えて、下記の単層の透明基材を用いた。その他については、実施例１と同様の方法でタッチパネル装置を作製した。この比較例１に用いた単層の透明基材は、実施例１における透明基材の作成における延伸倍率を調整して得た、リタデーション＝２８００ｎｍ、膜厚＝１００μｍ、Δｎ＝０．０２８の透明基材である。
【０１４１】
（比較例２）
実施例１における多層の透明基材に替えて、下記の単層の透明基材を用いた。その他については、実施例１と同様の方法でタッチパネル装置を作製した。この比較例２に用いた単層の透明基材は、実施例１における透明基材の作成における延伸倍率を調整して得た、リタデーション＝９３０ｎｍ、膜厚＝３３μｍ、Δｎ＝０．０２８の透明基材である。
【０１４２】
（比較例３）
実施例１における透明基材の作成における延伸倍率を調整して、リタデーション＝２０００ｎｍ、膜厚＝３３μｍ、Δｎ＝０．０６１の透明基材を得た。この透明基材を用いたこと以外は、実施例６と同様の方法でタッチパネル装置を作製した。
【０１４３】
（参考例）
実施例１における多層の透明基材に替えて、下記の単層の透明基材を用いた。その他については、実施例１と同様の方法でタッチパネル装置を作製した。この参考例に用いた単層の透明基材は、実施例１における透明基材の作成における延伸倍率を調整して得た、リタデーション＝９９００ｎｍ、膜厚＝１００μｍ、Δｎ＝０．０９９の透明基材である。
【０１４４】
＜ニジムラ発生防止効果の評価＞
実施例１〜７、比較例１〜３にて作成したタッチパネル装置を、暗所及び明所（液晶モニター周辺照度４００ルクス）にて、５人の人間が、正面及び斜め方向（約５０度）から目視及び、明所においては更に偏光サングラス越しに、表示画像の観測を行い、ニジムラの有無を以下の基準に従い評価した。
Ａ：ニジムラが観測されない。
Ｂ：ニジムラが観測されるが、薄く、実使用上問題ないレベル。
Ｃ：ニジムラが観測される。
Ｄ：ニジムラが強く観測される。
【０１４５】
【表１】
2014010316.tif 000003
【０１４６】
表１に示したように、画像品位向上用機能フィルムを構成する多層透明基材が、リタデーションが３０００ｎｍ以上の透明基材を複数積層したものであり、且つ、タッチパネル用センサーフィルムの透明基材の遅相軸の方向と偏光板の吸収軸とが０°±３０°又は９０°±３０°の範囲にある実施例１〜４及び６〜７に係るタッチパネル装置は、明所及び暗所における目視のニジムラの評価に優れるものであった。これに対して、画像品位向上用機能フィルムの多層透明基材の遅相軸の方向と偏光板の吸収軸とのなす角度が４５°であった実施例５に係るタッチパネル装置は、明所での偏光サングラス越しでのニジムラ評価に劣るものではあったが、暗所でのニジムラ評価は良好であり、実用上好ましい範囲に、ニジムラを抑制できるものとなっている。又、リタデーションが３０００ｎｍ以上の透明基材を分離して、複数の層（２カ所）に配置した実施例８においても、他の実施例と同様の効果を得ることができることが分る。尚、参考例は、特段に高いリタデーション値を有する非汎用的な透明基材を単層使用で用いた場合についての例であるが、本発明の実施例はいずれも、汎用的な透明基材のみを組み合わせて使用したものでもあるにかかわらず、これと同様の効果を奏するものであることが分る。
【０１４７】
（変形例１）
画像品位向上用機能フィルムの多層透明基材の遅相軸と、液晶モニターの観察者側の偏光板の吸収軸とのなす角度を任意の角度とし、それ以外は、実施例１と同様の方法で作成したタッチパネル装置については、暗所での使用において実用上好ましい範囲に、ニジムラを抑制できるものとなっている。
【０１４８】
＜ニュートンリング発生防止効果の評価＞
比較例３として、画像品位向上用機能フィルムの多層透明基材のいずれの面にも微細突起層を形成していないこと以外は、実施例１と同じ材料、構成、製造方法によるタッチパネル装置を作成し、タッチパネル画面に同程度の指圧をかけたところ、比較例３では、ニュートンリングが目視によって確認されたが、実施例１においては、ニュートンリングの発生は認められなかった。
【０１４９】
（変形例２）
上記の多層透明基材に導電層は設けず、微細突起層のみを設けた画像品位向上用機能フィルムを変形例２のフィルムとして作成した。この変形例２のフィルムを、比較例３のタッチパネル装置において、タッチパネル用センサーと偏光板の間に配置し変形例２のタッチパネル装置とした。上記と同様にニュートンリングの発生防止効果について検証したところ、変形例２のタッチパネル装置において、ニュートンリングの確認が目視では困難な程度にその発生が低減された。
【０１５０】
以上より、本発明の画像品位向上用機能フィルムは、視認性を低下させる反射光を低減し、同時に、ニジムラ及びニュートンリングの発生を極めて高度に抑制でき、高品質が要求されるタッチパネル装置に好適に用いることができるものであることが理解できる。
【符号の説明】
【０１５１】
１、１Ａ        画像品位向上用機能フィルム
１１            多層透明基材
１１０          透明基材
１２            微小突起層
１２０          紫外線硬化性樹脂
１３            導電層
２              タッチパネルユニット
３              偏光板
４              液晶パネルユニット
４１            液晶層
４２            ガラス板
４３            カラーフィルター
５              バックライト
１０            タッチパネル装置
１００          製造工程
１０１          ダイ
１０２          ロール版
１０３、１０４  ローラ
【図１】
2014010316.tif 000004
【図２】
2014010316.tif 000005
【図３】
2014010316.tif 000006
【図４】
2014010316.tif 000007
【図５】
2014010316.tif 000008
【図６】
2014010316.tif 000009
【手続補正書】
【提出日】平成24年11月22日(2012.11.22)
【手続補正１】
【補正対象書類名】特許請求の範囲
【補正対象項目名】全文
【補正方法】変更
【補正の内容】
【特許請求の範囲】
【請求項１】
複数の透明基材を積層してなる多層透明基材上に微小突起が密接して配置され、隣接する前記微小突起の間隔が、反射防止を図る波長帯域の最短波長以下である画像品位向上用機能フィルムにおいて、
前記多層透明基材を構成する前記透明基材は、３０００ｎｍ以上のリタデーションを有することを特徴とする画像品位向上用機能フィルム。
【請求項２】
前記多層透明基材の少なくとも一方の面に、一定のピッチで同一方向に配置されている導電層が形成されている請求項１に記載の画像品位向上用機能フィルム。
【請求項３】
前記透明基材は、面内において最も屈折率が大きい方向である遅相軸方向の屈折率（ｎｘ）と、前記遅相軸方向と直交する方向である進相軸方向の屈折率（ｎｙ）との差（ｎｘ−ｎｙ）が、０．０５以上である請求項１又は２に記載の画像品位向上用機能フィルム。
【請求項４】
前記透明基材は、ポリエステル系樹脂、ポリオレフィン系樹脂、（メタ）アクリル系樹脂、ポリウレタン系樹脂、ポリエーテルサルホン系樹脂、ポリカーボネート系樹脂、ポリスルホン系樹脂、ポリエーテル系樹脂、ポリエーテルケトン系樹脂、（メタ）アクロニトリル系樹脂、及び、シクロオレフィン系樹脂からなる群より選択されるいずれか１種の材料からなる請求項１から３のいずれかに記載の画像品位向上用機能フィルム。
【請求項５】
前記透明基材は、ポリエチレンテレフタレートである請求項４に記載の画像品位向上用機能フィルム。
【請求項６】
請求項１から５のいずれかに記載の画像品位向上用機能フィルムと、
タッチパネルユニットと、
画像表示パネルと、を備えた表示装置。
【請求項７】
前記画像表示パネルの出光面側に配置される偏光板を備え、
前記画像表示パネルは、液晶パネルである請求項６に記載の表示装置。
【請求項８】
前記偏光板の吸収軸と前記画像品位向上用機能フィルムの前記多層透明基材の遅相軸の方向とのなす角度が、０°±３０°又は９０°±３０°となるように配設されている請求項７に記載の表示装置。
【請求項９】
前記画像品位向上用機能フィルムが、前記偏光板の前記タッチパネルユニット側の面に積層されている請求項７又は８に記載の表示装置。
【請求項１０】
前記画像品位向上用機能フィルムが、前記タッチパネルユニットの裏面側に積層されている請求項６から９のいずれかに記載の表示装置。
【請求項１１】
前記画像品位向上用機能フィルムが、前記タッチパネルユニットの表面側に積層されている請求項６から９のいずれかに記載の表示装置。
【請求項１２】
透明基材上に、微小突起が密接して配置され、隣接する前記微小突起の間隔が、反射防止を図る波長帯域の最短波長以下である画像品位向上用機能フィルムと、
タッチパネルユニットと、
画像表示パネルと、を備えた表示装置であって、
該表示装置は、前記透明基材を含んで構成される機能層を更に備え、
前記画像品位向上用機能フィルム及び前記機能層を構成する前記透明基材は、いずれも３０００ｎｍ以上のリタデーションを有することを特徴とする表示装置。
【請求項１３】
前記機能層が、前記表示装置において、タッチパネルユニットの表示面側の最表面に配置されている保護フィルムである請求項１２に記載の表示装置。
【請求項１４】
前記機能層が、前記表示装置において、タッチパネルユニットの表示面側の最表面に配置されている飛散防止フィルムである請求項１２に記載の表示装置。